Способ получения 1,3-бутадиена

1. Способ получения 1,3-бутадиена, включающий следующие стадии:
а) извлечение, посредством экстракционной перегонки в секции экстракции, конечного продукта, содержащего 1,3-бутадиен и очищенный продукт, из смесей насыщенных и ненасыщенных соединений, содержащих от 2 до 10 атомов углерода в цепи;
б) направление очищенного продукта в секцию дегидрирования;
в) дегидрирование очищенного продукта в секции дегидрирования в присутствии катализатора дегидрирования и инертного продукта с получением выходящего реакционного потока, содержащего 1,3-бутадиен;
г) подачу рециклом выходящего реакционного потока, содержащего 1,3-бутадиен, непосредственно в секцию экстракции после отделения неконденсируемых соединений.
2. Способ по п. 1, в котором, после отделения неконденсируемых соединений, выходящий реакционный поток разделяют на обогащенный 1,3-бутадиеном поток и поток, содержащий непрореагировавшие насыщенные и ненасыщенные соединения, содержащие от 2 до 10 атомов углерода в цепи.
3. Способ по п. 2, в котором обогащенный 1,3-бутадиеном поток подают рециклом в секцию экстракции.
4. Способ по п. 2, в котором поток, содержащий непрореагировавшие насыщенные и ненасыщенные соединения, содержащие от 2 до 10 атомов углерода в цепи, подают рециклом в секцию дегидрирования.
5. Способ по п. 1, в котором очищенный продукт, содержащий изобутен, подвергают этерификации этанолом или метанолом с получением простого этил-трет-бутилового эфира или простого метил-трет-бутилового эфира и очищенного потока (2), который затем направляют в секцию дегидрирования.
6. Способ по п. 5, в котором очищенный продукт (2) направляют в секцию очистки 1-бутена, где получают поток 1-бутена и поток очищенного продукта (3), который затем дегидрируют.
7. Способ по п. 1, в котором катализатор дегидрирования представляет собой каталитическую композицию, содержащую микросферический оксид алюминия и активный компонент, содержащий смесь, включающую галлий и/или оксиды галлия, олово и/или оксиды олова, платину и/или оксиды платины и оксиды щелочных и/или щелочноземельных металлов.
8. Способ по п. 7, в котором количество платины и/или оксидов платины составляет менее 500 частей на млн.
9. Способ по п. 7, в котором количество платины и/или оксидов платины составляет менее 99 частей на млн.
2
3
10. Способ по п. 1, в котором катализатор дегидрирования содержит GaO в количестве от 0,1 масс. % до 33,6 масс. %, от 1 масс. части на млн. до 99 масс. частей на млн. платины, оксиды щелочных и/или щелочноземельных металлов в количестве от 0 масс. % до 5 масс. % и носитель из оксида алюминия, модифицированный диоксидом кремния в количестве от 0,8 масс. % до 3 масс. %.
2
3
2
11. Способ по п. 7, в котором оксиды галлия выбирают из GaO, GaO и их смесей.
2
12. Способ по п. 7, в котором оксиды олова выбирают из SnO, SnO и их смесей.
2
13. Способ по п. 7, в котором оксиды платины выбирают из PtO, PtO и их смесей.
2
14. Способ по п. 7, в котором оксид щелочного металла представляет собой KO.
15. Способ по п. 1, в котором секция дегидрирования содержит о меньшей мере один реактор дегидрирования и по меньшей мере один регенератор катализатора дегидрирования.
16. Способ по п. 15, в котором реактор представляет собой вертикальный реактор с малым временем контакта.
17. Способ по п. 1, в котором смесь насыщенных и ненасыщенных соединений включает бутаны и бутены.
18. Способ по пп. 1-17, в котором в секцию дегидрирования можно подавать очищенный продукт, очищенный продукт (2) или очищенный продукт (3), или их смеси.